(57)【要約】      （修正有）【課題】体液の吸収量が高く、過度の圧力が加わっても着用中に経血の赤みが周辺に拡散し難く、経血漏れを想起し難い吸収性物品を提供すること。【解決手段】吸収性物品１は、相対的にパルプ繊維の坪量が高く偏在的に存在する偏在化部４５を含む吸収性コア４１を備え、着用者の液排泄部に対向配置される排泄部対向部Ｂを有している。吸収性物品１は、血球凝集剤を備えており、血球凝集剤は、吸収性コアにおける偏在化部、又は吸収性コアよりも肌対向面側に位置する吸収性物品の構成部材における偏在化部と重なる部分に配されている。【選択図】図１
2017217078.tif 000002
【特許請求の範囲】
【請求項１】
着用者の前後方向に対応する縦方向と該縦方向に直交する横方向を備え、相対的にパルプ繊維の坪量が高く偏在的に存在する偏在化部を含む吸収性コアを備え、着用者の液排泄部に対向配置される排泄部対向部を有する吸収性物品であって、
前記吸収性物品は、血球凝集剤を備えており、
前記血球凝集剤は、前記吸収性コアにおける前記偏在化部、又は前記吸収性コアよりも肌対向面側に位置する前記吸収性物品の構成部材における前記偏在化部と重なる部分に配されている吸収性物品。
【請求項２】
前記吸収性コアにおける前記偏在化部は、前記排泄部対向部に配されている請求項１に記載の吸収性物品。
【請求項３】
前記吸収性コアは少なくとも肌対向面がコアラップシートで覆われており、
前記血球凝集剤は、平面視して、前記吸収性コアの前記偏在化部と重なる前記コアラップシートにおける位置に配されている請求項１又は２に記載の吸収性物品。
【請求項４】
前記吸収性コアは、高吸収性ポリマーを含み、
前記偏在化部は、相対的に前記高吸収性ポリマーの坪量が高くなっている請求項１〜３の何れか１項に記載の吸収性物品。
【請求項５】
前記偏在化部はその周辺に位置する周辺領域よりも、その形成材料の密度が高い、請求項１〜４の何れか１項に記載の吸収性物品。
【請求項６】
前記吸収性コアは少なくとも肌対向面がコアラップシートで覆われており、
前記偏在化部は前記コアラップシートよりも形成材料の密度が高い、請求項３〜５の何れか１項に記載の吸収性物品。
【請求項７】
前記血球凝集剤は、その分子量が２０００以上のカチオン性ポリマーである請求項１〜６の何れか１項に記載の吸収性物品。
【請求項８】
前記吸収性コアの前記偏在化部は、厚みの薄い溝部を有している、請求項１〜７の何れか１項に記載の吸収性物品。
【請求項９】
前記偏在化部は、相対的に坪量が低い前記溝部と相対的に坪量が高く該溝部で囲まれた複数の小吸収部とを有するブロック構造が、縦方向に複数配されたブロック領域を有している請求項８に記載の吸収性物品。
【請求項１０】
前記溝部は、前記偏在化部の輪郭に沿って延びる外周溝部を備え、該外周溝部は、相対的に坪量が低くなっている請求項８又は９に記載の吸収性物品。
【請求項１１】
前記偏在化部に配された前記溝部の底の厚みよりも、前記外周溝部の底の厚みの方が、厚みが薄い請求項１０に記載の吸収性物品。
【発明の詳細な説明】
【技術分野】
【０００１】
本発明は、吸収性物品に関する。
【背景技術】
【０００２】
本出願人は、先に、吸収性コアに坪量の高い中高部を設け、着用者の液排泄部に対向配置される排泄部対向部が隆起した吸収性物品を提案した（特許文献１，特許文献２）。特許文献１，２に記載の吸収性物品は、吸収性コアの中高部の坪量が高いので、体液の液保持量が多く、高い吸収量を確保することができる。
【０００３】
また、これらとは別の技術として、血液に作用させる流体処理剤を吸収性物品に適用して、吸収性物品の諸性能を向上させる技術が知られている（特許文献３〜特許文献６）。
特許文献３には、無機金属塩を含む月経帯に関する技術が開示され、経血中のヘモグロビンが金属無機塩によって集塊となり、無色の流動体をパッドの他の部分における吸収のために通過する、とされている。特許文献４には、血液ゲル化剤を含む衛生ナプキンが開示され、血液ゲル化剤として部分水和無水ジカルボン酸コポリマー又はポリカチオンが例示されている。特許文献５には、赤血球を変更するのに適する流体処理剤で処理された多孔性不織ウエブを備えたパーソナルケア吸収性物品が開示され、流体処理剤としてポリプロピレンオキシド及びポリエチレンオキシドを含むトリブロックポリマー又はポリカチオンが例示されている。特許文献６には、金属塩化合物からなる血液凝固剤を含んでなる吸収性物品が例示され、金属塩化合物として、Ｃｕ（II）、Ｆｅ（III）、Ａｇ（I）、Ｆｅ（II）、Ｔｉ（IV）、Ｎｉ（II）から選ばれる１種又は２種以上の金属塩化合物が例示されている。
【先行技術文献】
【特許文献】
【０００４】
【特許文献１】特開２００２−２３８９４８号公報
【特許文献２】特開２０１４−１０４０９３号公報
【特許文献３】特公昭３８−１７４４９号公報
【特許文献４】特開昭５７−１５３６４８号公報
【特許文献５】特表２００２−５２８２３２号公報
【特許文献６】特開２００５−２８７９９７号公報
【発明の概要】
【発明が解決しようとする課題】
【０００５】
特許文献１〜２に記載の吸収性物品は、長時間の着用時や排液量が多い日などで、吸収性コアが多くの経血を吸収した状態で中高部に過度の装着圧がかかると、中高部で保持されていた経血が周辺に拡散してしまう場合があった。経血が周辺に拡散してしまうと、液漏れの発生や、実際に発生していない場合でも、経血の赤みによって経血漏れを想起させてしまうことがあった。このように、特許文献１〜２に記載の吸収性物品には、改善の余地があった。
【０００６】
特許文献３及び特許文献６では、血液凝固剤として水溶性の金属化合物を用いる以外、血液の吸収速度を向上させたり、吸収量を向上させる構成について何ら記載されていない。一方、特許文献４及び特許文献５に記載の吸収性物品は、多量の経血吸収時の課題についての認識がない。また、ポリカチオンを含む流体処理剤を使用しうることは記載しているものの、実際にはノニオン系の処理材でのデータしか開示されていない。更に、吸収性コアに坪量の高い中高部を設けることに関して記載も示唆もされておらず、ひいては多量の経血吸収時に過度の圧力が加わるときの課題についての認識がない。特許文献４及び５に記載の技術では、吸収性物品の排泄スポットに対向する部分での血液凝集物による通液性の低下により、血液の吸収体への吸収が妨げられ、血液が吸収するのに時間が掛かかることで、使用時に血液が肌側へ戻る、いわゆる液戻りの点でも不利なものであった。
【０００７】
したがって本発明の課題は、前述した従来技術が有する欠点を解消し得る吸収性物品を提供することにある。
【課題を解決するための手段】
【０００８】
本発明は、相対的にパルプ繊維の坪量が高く偏在的に存在する偏在化部を含む吸収性コアを備え、着用者の液排泄部に対向配置される排泄部対向部を有する吸収性物品であって、前記吸収性物品は、血球凝集剤を備えており、前記血球凝集剤は、前記吸収性コアにおける前記偏在化部、又は前記吸収性コアよりも肌対向面側に位置する前記吸収性物品の構成部材における前記偏在化部と重なる部分に配されている吸収性物品を提供するものである。
【発明の効果】
【０００９】
本発明の吸収性物品によれば、体液の吸収量が高く、過度の圧力が加わっても着用中に経血の赤みが周辺に拡散し難く、経血漏れを想起し難い。
【図面の簡単な説明】
【００１０】
【図１】図１は、本発明の経血吸収用の吸収性物品の好ましい一実施形態である生理用ナプキンの斜視図である。
【図２】図２は、図１のＩＩ−ＩＩ線断面を模式的に示す断面図である。
【図３】図３は、図２に示す生理用ナプキンの吸収体を構成する吸収性コア及びコアラップシートを示す一部破断斜視図である。
【図４】図４は、図２に示す生理用ナプキンの備える吸収性コアを示す平面図である。
【図５】図５は、図３のＶ−Ｖ線断面図を模式的に示す断面図である。
【図６】図６（ａ）及び（ｂ）は、図１に示す生理用ナプキンの吸収性コアの製造に好ましく使用される積繊ドラムの周方向に沿う断面を示す模式図であり、図６（ａ）は集積用凹部に吸収性コアの形成材料が堆積する前の状態、図６（ｂ）は集積用凹部に吸収性コアの形成材料が堆積した状態を示す図である。
【図７】図７は、図５に示す吸収性コアの含有する血球凝集剤により形成された血液凝集塊を示す吸収体の断面図である。
【図８】図８は、本発明の吸収性物品の他の実施形態の生理用ナプキンの備える吸収性コアを示す平面図である。
【発明を実施するための形態】
【００１１】
以下、本発明の吸収性物品を、その好ましい一実施形態である生理用ナプキン１（以下、「ナプキン１」とも言う。）に基づき図面を参照して説明する。ナプキン１は、相対的にパルプ繊維の坪量が高く偏在的に存在する偏在化部４５を含む吸収性コア４１を備え、着用者の液排泄部（膣口等）に対向配置される排泄部対向部Ｂを有する。また、ナプキン１は、血球凝集剤８を備えている。図１には、本発明の吸収性物品の好ましい一実施形態であるナプキン１の斜視図が示されており、図２には、ナプキン１の断面図が示されている。なお、本発明の吸収性物品は、経血吸収用途で好ましいものである。
【００１２】
本実施形態では、ナプキン１は、図１及び図２に示すように、肌対向面を形成する液透過性の表面シート２、非肌対向面を形成する裏面シート３、及びこれら両シート２，３間に介在され、吸収性コア４１を備える吸収体４を具備する吸収性本体１０を有している。吸収体４は、パルプ繊維の坪量の高い偏在化部４５を含む吸収性コア４１と、吸収性コア４１の肌対向面及び非肌対向面を被覆するコアラップシート４２とを有している。
【００１３】
ナプキン１の吸収性本体１０は、図１に示すように、着用時に膣口等の着用者の排泄部に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有しており、前後方向に長い形状となっている。ナプキン１及び吸収性本体１０は、着用者の前後方向に対応する縦方向Ｘと、該縦方向Ｘに直交する横方向Ｙと、厚み方向Ｚとを有する。即ち、吸収性本体１０は、前後方向である縦方向Ｘに、前方部Ａ、排泄部対向部Ｂ及び後方部Ｃの順番で区分される。
【００１４】
また、本明細書において、肌対向面は、ナプキン１又はその構成部材（例えば表面シート２）における、ナプキン１の着用時に着用者の肌側に向けられる面であり、非肌対向面は、ナプキン１又はその構成部材における、ナプキン１の着用時に肌側とは反対側（着衣側）に向けられる面である。また、縦方向Ｘは、ナプキン１及び吸収性本体１０の長手方向に一致し、横方向Ｙは、ナプキン１及び吸収性本体１０の幅方向（長手方向に直交する方向）に一致する。
【００１５】
本実施形態では、ナプキン１は、図１及び図２に示すように、吸収性本体１０に加えて更に、吸収性本体１０における排泄部対向部Ｂの縦方向Ｘに沿う両側部それぞれから横方向Ｙの外方に延出する一対のウイング部１０Ｗ，１０Ｗを有している。
【００１６】
尚、本発明の吸収性物品において、排泄部対向部Ｂとは、本実施形態のナプキン１のようにウイング部１０Ｗを有する場合には、一方のウイング部１０Ｗの縦方向Ｘに沿う付け根と他方のウイング部１０Ｗの縦方向Ｘに沿う付け根とに挟まれた領域を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１７】
本実施形態のナプキン１では、表面シート２は、図１に示すように、吸収体４の肌対向面の全域を被覆している。一方、裏面シート３は、吸収体４の非肌対向面の全域を被覆し、更に吸収体４の縦方向Ｘに沿う両側縁から横方向Ｙの外方に延出して、後述する防漏カフ形成用シート７と共にサイドフラップ部１０Ｓを形成している。表面シート２の肌対向面に固定された防漏カフ形成用シート７と裏面シート３とは、吸収体４の縦方向Ｘの両端縁からの延出部分において、接着剤、ヒートシール、超音波シール等の公知の接合手段によって互いに接合されている。尚、表面シート２及び裏面シート３それぞれと吸収体４との間は接着剤によって接合されていてもよい。
【００１８】
ナプキン１では、防漏カフ形成用シート７は、図１及び図２に示すように、吸収性本体１０の肌対向面に配された表面シート２の肌対向面における縦方向Ｘに沿う両側部に配され固定されている。好適には、防漏カフ形成用シート７は、平面視において吸収体４の縦方向Ｘに沿う左右両側部に重なるように、吸収性本体１０の縦方向Ｘの全長に亘って配され固定されている。
【００１９】
ナプキン１では、一対の防漏カフ形成用シート７，７は、それぞれ、図１及び図２に示すように、横方向Ｙ外方に向かって折り返された折り返し部７１を有し、該折り返し部７１からやや横方向Ｙの外方に位置する接合部７２において表面シート２上に接合されている。防漏カフ形成用シート７は、防漏カフの自由端を形成する自由端部７３の近傍に防漏カフ形成用弾性部材７４を有しており、着用時には、防漏カフ形成用弾性部材７４の収縮力により、排泄部対向部Ｂにおける前記接合部７２から自由端部７３までの間が着用者の肌側に向かって起立して防漏カフを形成する。防漏カフは、起立性を有するものであり、肌対向面に排泄された経血の横漏れを防止することができる。
【００２０】
ナプキン１では、サイドフラップ部１０Ｓは、図１に示すように、排泄部対向部Ｂにおいて横方向Ｙの外方に向かって大きく張り出しており、これにより吸収性本体１０の縦方向Ｘに沿う左右両側に、一対のウイング部１０Ｗ，１０Ｗが延設されている。
【００２１】
ウイング部１０Ｗは、ショーツ等の着衣のクロッチ部の非肌対向面側に折り返されて用いられるものである。ナプキン１では、ウイング部１０Ｗは、図１に示すように、平面視において、下底（上底よりも長い辺）が、吸収性本体１０の縦方向Ｘに沿う側部側に位置する略台形形状を有している。ウイング部１０Ｗの非肌対向面には、該ウイング部１０Ｗ（ナプキン１）をショーツ等の着衣（図示せず）に固定するウイング部粘着部（図示せず）が形成されており、このウイング部粘着部によって、使用時に、着衣のクロッチ部の非肌対向面（外面）側に折り返されたウイング部１０Ｗを、該クロッチ部に粘着固定できるようになされている。また、吸収性本体１０の非肌対向面にも、吸収性本体１０を、ショーツ等の着衣に固定するための本体粘着部（図示せず）が形成されている。
【００２２】
ナプキン１は、図１及び図２に示すように、吸収性本体１０の肌対向面（表面シート２の肌対向面）に、表面シート２及び吸収体４が裏面シート３側に向かって一体的に凹陥されてなる線状の圧搾溝９を備えている。線状の圧搾溝９における「線状」とは、溝（凹陥部）の形状が平面視において直線に限られず、曲線を含んでいることを意味する。尚、各線は、連続線でも破線等のような不連続線でもよい。例えば、圧搾溝９は、不連続な多数の点エンボスのなす列から構成されていてもよい。このように構成された圧搾溝９は、吸収体４の吸収性コア４１にのみ形成されている後述する溝部４３とは異なる溝である。また、圧搾溝９は、加圧又は加熱及び加圧を伴うエンボス加工を施すことにより形成することができる。また、圧搾溝９は、その構成繊維が熱融着した状態となっていてもよい。いずれの場合においても、圧搾溝９は、その密度が、圧搾溝９を除く他の部位の密度よりも高くなっている。
【００２３】
ナプキン１では、図１に示すように平面視して、圧搾溝９は、前方部Ａ及び後方部Ｃに、それぞれ横方向Ｙに延びる横圧搾溝９１と、縦方向Ｘに沿う両側部それぞれに前方部Ａから後方部Ｃに亘って縦方向Ｘに延びる縦圧搾溝９２とを有している。ナプキン１では、前方部Ａ及び後方部Ｃの横圧搾溝９１は、縦方向Ｘ外方に向けて凸の曲線状を形成しながら横方向Ｙに延びている。ナプキン１では、前方部Ａの横圧搾溝９１、一方の縦圧搾溝９２、後方部Ｃの横圧搾溝９１、及び他方の縦圧搾溝９２が繋がってリング状の全周溝を形成している。このように形成された圧搾溝９は、表面シート２上を平面方向に流れる体液の拡散を抑制して、ナプキン１の周囲から液漏れを効果的に防止することができる。
【００２４】
吸収性コア４１は、パルプ繊維を含む繊維材料からなる繊維集合体から形成されており、ナプキン１では、繊維集合体に高吸収性ポリマーを保持させて形成されている。このように、ナプキン１の吸収性コア４１は、パルプ繊維と高吸収性ポリマーとを含んでいる。吸収性コア４１は、少なくとも肌対向面をコアラップシート４２によって被覆されており、本実施形態のナプキン１では、肌対向面及び非肌対向面の両面を、コアラップシート４２によって被覆されている。ナプキン１では、図２に示すように、１枚のコアラップシート４２を用いている。１枚のコアラップシート４２は、吸収性コア４１の横方向Ｙの長さの２倍以上の長さを有している。そして、１枚のコアラップシート４２の横方向Ｙの中央部を、吸収性コア４１の肌対向面上に重ね、１枚のコアラップシート４２の横方向Ｙの両端部分を吸収性コア４１の非肌対向面側に折り返し、折り返した両端縁部分を重ね合わせる。このようにして、吸収性コア４１の肌対向面及び非肌対向面の両面が、１枚のコアラップシート４２で被覆されている。コアラップシート４２は、吸収性コア４１の形成材料の漏れ出しを防止したり、吸収性コア４１の保形性を高めたりする目的で使用される。表面シート２と、吸収性コア４１の肌対向面側を被覆するコアラップシート４２との間、及び裏面シート３と吸収性コア４１の非肌対向面側を被覆するコアラップシート４２との間は、ドット、スパイラル、ストライプ等のパターン塗工された接着剤により互いに接合されていることが好ましい。
【００２５】
吸収性コア４１の有する高吸収性ポリマーとしては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。
【００２６】
ナプキン１では、図２に示すように、吸収性コア４１は、ナプキン１の縦方向Ｘと同方向に長い形状を有し、偏在化部４５を含んでいる。吸収性コア４１の縦方向Ｘは、ナプキン１の吸収性本体１０の縦方向Ｘと同方向であり、吸収性コア４１の横方向Ｙは、ナプキン１の吸収性本体１０の横方向Ｙと同方向である。
【００２７】
ナプキン１では、図３及び図４に示すように、吸収性コア４１における偏在化部４５は、横方向Ｙの中央部に中高部となって形成されている。偏在化部４５は、吸収性コア４１における偏在化部４５を除く周辺領域４６での厚みよりも厚みが厚く形成され、ナプキン１では、着用者の肌側に向かって隆起している。ナプキン１の偏在化部４５は、排泄部対向部Ｂにおける横方向Ｙの中央部に形成された排泄部偏在化部４５Ｂと、後方部Ｃにおける横方向Ｙの中央部に後方偏在化部４５Ｃを有している。排泄部偏在化部４５Ｂは、吸収性コア４１の縦方向Ｘに長い縦長形状を有する中央偏在化部４５ＢＣと、中央偏在化部４５ＢＣの縦方向Ｘに沿う両側縁それぞれから横方向Ｙ外方に膨出する側方偏在化部４５ＢＳ，４５ＢＳとを有する。
【００２８】
ナプキン１では、偏在化部４５は、図４に示すように、厚みの薄い溝部４３を有している。ここで「厚みの薄い溝部４３」とは、厚み方向Ｚに薄くても厚みを有する有底である場合と、吸収性コアの構成材料を全く存在せずに吸収性コアを貫通している場合の双方を含んでおり、他の部位よりも厚みが薄くなっている部位のことを意味する。しかしながら、本発明においては、ナプキン１の溝部が有底となっていると、吸収性能が良好となる点から好ましい。また、「溝部」とは、溝部４３の内、縦方向Ｘと横方向Ｙとからなる面方向に、溝部４３の幅（溝幅）の５倍以上の長さで延びているものを意味する。ナプキン１では、溝部４３は、その底部の坪量が、吸収性コア４１の他の領域、具体的には後述する小吸収部４４の坪量よりも低くなっている。
【００２９】
また、ナプキン１では、溝部４３は、図４に示すように、偏在化部４５の輪郭に沿って延びる外周溝部４３Ｇを有している。外周溝部４３Ｇは、相対的に坪量が低くなっており、具体的には後述する小吸収部４４の坪量よりも低くなっている。ナプキン１では、図２に示すように、吸収性コア４１の偏在化部４５は、相対的に坪量が低い溝部４３と相対的に坪量が高く溝部４３で囲まれた複数の小吸収部４４とを有するブロック構造が、縦方向Ｘに複数配されたブロック領域ＢＴを有している。ナプキン１では、溝部４３は、外周溝部４３Ｇと、外周溝部４３Ｇ以外に、吸収性コア４１の横方向Ｙに延びる横溝部４３Ｙと、吸収性コア４１の縦方向Ｘに延びる縦溝部４３Ｘとを有している。吸収性コア４１の溝部４３は、本実施形態では、肌対向面側に開口しており、ナプキン１では、溝部４３が肌対向面側に開口している。即ち、ナプキン１の溝部４３は、有底の底部が、吸収性コア４１の厚み方向Ｚの非肌対向面側に配されている。
【００３０】
ナプキン１では、表面シート２の下に、排泄部偏在化部４５Ｂが存在することによって、排泄部対向部Ｂにおける肌対向面の横方向中央部に、着用者の肌側に向かって突出する排泄部隆起部１０Ｂが形成され（図１参照）、また、表面シート２の下に、後方偏在化部４５Ｃが存在することによって、後方部Ｃにおける肌対向面の横方向中央部に、着用者の肌側に向かって突出する後方隆起部１０Ｃが形成される（図１参照）。後方隆起部１０Ｃは、ナプキン１の着用時に着用者の臀裂に対向配置されることが好ましい。
【００３１】
ナプキン１では、中央偏在化部４５ＢＣ及び一対の側方偏在化部４５ＢＳ，４５ＢＳを有する排泄部偏在化部４５Ｂは、吸収性コア４１の周辺領域４６における厚みよりも厚みが厚い領域であり、排泄部対向部Ｂに形成されている。排泄部偏在化部４５Ｂは、排泄部対向部Ｂのみに形成されていても良いが、ナプキン１では、図１及び図３に示すように、排泄部対向部Ｂから後方部Ｃの一部に亘って延在している。好適には、一対の側方偏在化部４５ＢＳ，４５ＢＳが、排泄部対向部Ｂ内に形成されており、中央偏在化部４５ＢＣが、排泄部対向部Ｂから後方部Ｃの一部に亘って延在している。
【００３２】
ナプキン１では、図４に示すように排泄部偏在化部４５Ｂ及び後方偏在化部４５Ｃを有する偏在化部４５と周辺領域４６とを含む吸収性コア４１が、吸収性コア４１の横方向に延びる横溝部４３Ｙによって分割されており、それによって、吸収性コア４１には、吸収性コア４１の縦方向Ｘに沿って並んだ複数の小吸収部４４が形成されている。また、ナプキン１では、偏在化部４５を含む吸収性コア４１が、吸収性コア４１の縦方向Ｘに延びる縦溝部４３Ｘによって分割されており、それによって、吸収性コア４１には、吸収性コア４１の横方向Ｙに沿って並んだ複数の小吸収部４４が形成されている。その為、ナプキン１の吸収性コア４１は、横溝部４３Ｙ及び縦溝部４３Ｘで囲まれた小吸収部４４を複数有するブロック構造が縦方向Ｘに複数配されてなるブロック領域ＢＴが、排泄部対向部Ｂのみならず、前方部Ａから後方部Ｃに亘って形成されている。
【００３３】
ナプキン１では、図５に示すように、中央偏在化部４５ＢＣ及び一対の側方偏在化部４５ＢＳ，４５ＢＳを有する排泄部偏在化部４５Ｂの厚みは、ナプキン１の肌対向面に、肌に向かって突出する排泄部隆起部１０Ｂ（図１参照）を形成して排泄部対向部Ｂにおける液の吸収性等を向上させる観点等から、吸収性コア４１の周辺領域４６の厚みの、好ましくは１２０％以上、より好ましくは１５０％以上であり、また、好ましくは５００％以下、より好ましくは４００％以下であり、また、好ましくは１２０％以上５００％以下、より好ましくは１５０％以上４００％以下である。また、排泄部偏在化部４５Ｂの厚みと吸収性コア４１の周辺領域４６の厚みとの厚みの差（前者−後者）は、好ましくは１ｍｍ以上、より好ましくは１．５ｍｍ以上であり、また、好ましくは８ｍｍ以下、より好ましくは６ｍｍ以下であり、また、好ましくは１ｍｍ以上８ｍｍ以下、より好ましくは１．５ｍｍ以上６ｍｍ以下である。
また、中央偏在化部４５ＢＣの厚みと側方偏在化部４５ＢＳの厚みとは、それらの厚みが上記範囲内であれば、同一であってもよく、異なっていてもよい。
尚、吸収性コア４１の周辺領域４６の厚みとは、周辺領域４６に吸収性コア４１の面方向に延びる溝部４３等の溝部４３が形成されている場合には、そのような溝部４３が存在しない部分における厚みである。
同様に、排泄部偏在化部４５Ｂの厚みとは、排泄部偏在化部４５Ｂに吸収性コア４１の面方向に延びる溝部４３等の溝部４３が形成されている場合には、そのような溝部４３が存在しない部分における厚みである。
また、吸収性コア４１の排泄部偏在化部４５Ｂは、溝部４３における厚みが、溝部４３以外の部分の厚み（排泄部偏在化部４５Ｂの小吸収部４４の厚みに同じ）の好ましくは７０％以下、より好ましくは５０％以下であり、また、好ましくは２０％以上、より好ましくは３０％以上であり、また、好ましくは２０％以上７０％以下、より好ましくは３０％以上５０％以下である。
吸収性コア４１の各部における厚みは、非荷重下における吸収性物品の切断端面の写真から計測する。
【００３４】
ナプキン１では、図３に示すように、後方偏在化部４５Ｃの厚みは、ナプキン１の肌対向面に、肌に向かって突出する後方隆起部１０Ｃ（図１参照）を形成して、身体（好ましくは臀裂）に対するフィット性を向上させる観点等から、排泄部偏在化部４５Ｂの厚みよりも小さいことが好ましく、吸収性コア４１の周辺領域４６の厚みの、好ましくは１１０％以上、より好ましくは１３０％以上であり、また、好ましくは４００％以下、より好ましくは３００％以下であり、また、好ましくは１１０％以上４００％以下、より好ましくは１３０％以上３００％以下である。また、後方偏在化部４５Ｃの厚みと吸収性コア４１の周辺領域４６の厚みとの厚みの差（前者−後者）は、好ましくは０．５ｍｍ以上、より好ましくは１．０ｍｍ以上であり、また、好ましくは５．０ｍｍ以下、より好ましくは４．０ｍｍ以下であり、また、好ましくは０．５ｍｍ以上５．０ｍｍ以下、より好ましくは１．０ｍｍ以上４．０ｍｍ以下である。
尚、後方偏在化部４５Ｃの厚みとは、後方偏在化部４５Ｃに吸収性コア４１の面方向に延びる溝部４３等の溝部４３が形成されている場合には、そのような溝部４３が存在しない部分における厚みである。
また、吸収性コア４１の後方偏在化部４５Ｃは、溝部４３における厚みが、溝部４３以外の部分の厚み（後方偏在化部４５Ｃの小吸収部４４の厚みに同じ）の好ましくは７０％以下、より好ましくは５０％以下であり、また、好ましくは１０％以上、より好ましくは２０％以上であり、また、好ましくは３０％以上７０％以下、より好ましくは２０％以上５０％以下である。
吸収性コア４１の各部における厚みは、非荷重下における吸収性物品の切断端面の写真から計測する。
【００３５】
ナプキン１では、図４に示すように、吸収性コア４１において、排泄部偏在化部４５Ｂと後方偏在化部４５Ｃとを纏めて取り囲む、環状の領域である周辺領域４６は、溝部４３における厚みが、溝部４３以外の部分の厚み（周辺領域４６の小吸収部４４の厚みに同じ）の好ましくは７０％以下、より好ましくは５０％以下であり、また、好ましくは５％以上、より好ましくは１０％以上であり、また、好ましくは５％以上７０％以下、より好ましくは１０％以上５０％以下である。
吸収性コア４１の各部における厚みは、非荷重下における吸収性物品の切断端面の写真から計測する。
【００３６】
ナプキン１では、偏在化部４５は、相対的にパルプ繊維の坪量が高くなっており、本実施形態では、相対的に高吸収性ポリマーの坪量も高くなっている。好適に、ナプキン１では、図４に示すように、排泄部偏在化部４５Ｂ及び後方偏在化部４５Ｃは、それぞれ、吸収性コア４１の周辺領域４６よりも、吸収性コア４１の形成材料（高吸収性ポリマーを有する場合はパルプ繊維及び高吸収性ポリマーを含む材料、或いは高吸収性ポリマーを有しない場合はパルプ繊維を含む材料）（以下「コア材料」ともいう）の坪量を増やして形成されている。即ち、排泄部偏在化部４５Ｂの小吸収部４４及び後方偏在化部４５Ｃの小吸収部４４は、それぞれ、コア材料の坪量が、吸収性コア４１の周辺領域４６の小吸収部４４における坪量よりも大きい。本実施形態における吸収性コア４１は、コア材料の坪量に差を設けて厚み差を設けてあるため、坪量の均一な吸収性コアの一部を圧縮して厚み差を設ける場合とは異なり、吸収性コア４１は、周辺領域４６においても全体として柔軟である。
【００３７】
また、ナプキン１では、偏在化部４５の形成材料（コア材料）の密度が周辺領域４６の形成材料（コア材料）の密度よりも高くなっている。偏在化部４５のコア材料の密度は周辺領域４６のコア材料の密度の、好ましくは１１０％以上、より好ましくは１２０％以上であり、また、好ましくは４００％以下、より好ましくは３００％以下である。より具体的には、偏在化部４５のコア材料の密度は周辺領域４６のコア材料の密度の１１０％以上４００％以下であることが好ましく、１２０％以上３００％以下であることがより好ましい。偏在化部４５のコア材料の密度及び周辺領域４６のコア材料の密度が上述の関係を満たすと、偏在化部４５で経血が留まり易くなるため、赤血球の凝集体が偏在化部４５において形成され易くなる。このため、経血の赤味が周辺領域に一層広がり難くなる。
【００３８】
尚、偏在化部４５のコア材料の密度とは、偏在化部４５に吸収性コア４１の面方向に延びる溝部４３等の溝部４３が形成されている場合には、そのような溝部４３が存在しない部分における密度である。
同様に、吸収性コア４１の周辺領域４６のコア材料の密度とは、周辺領域４６に吸収性コア４１の面方向に延びる溝部４３等の溝部４３が形成されている場合には、そのような溝部４３が存在しない部分における密度である。
【００３９】
［コア材料の密度の算出方法］
吸収性コア４１の偏在化部４５及び周辺領域４６から、吸収性コア４１の横方向に３ｍｍ、吸収性コア４１の縦方向に３０ｍｍの大きさの試験片を、フェザー社製片刃剃刀を用いて切り出す。まず、吸収性コア４１の偏在化部４５（溝部が存在する場合には、縦溝部及び横溝部の無い部分を選択する）から試験片を切り出し、その質量を電子天秤(Ａ＆Ｄ社製電子天秤ＧＲ−３００、精度：小数点以下４桁)を用いて測定する。次に、切り出した試験片の断面を、例えば、マイクロスコープ（ＫＥＹＥＮＣＥ社製ＶＨＸ−１０００）を用いて２０〜１００倍の倍率で観察し、試験片の厚みが最大となる箇所で厚みを測定する。なお、測定する試験片は５個とし、それらの平均値を偏在化部４５の厚みとする。そして、前記測定した質量を、試験片の体積（厚み×製品幅方向の長さ×製品長手方向の長さ）で除して、偏在化部４５の密度を算出する。吸収性コア４１の周辺領域４６の密度も、吸収性コア４１の偏在化部４５の密度と同様に測定することができる。
【００４０】
ナプキン１では、図４に示すように、外周溝部４３Ｇ、横溝部４３Ｙ及び縦溝部４３Ｘを有する溝部４３は、何れも、コア材料を、排泄部偏在化部４５Ｂ、後方偏在化部４５Ｃ及び周辺領域４６における他の部位より減らして形成されている。即ち、溝部４３は、コア材料の坪量が、最も低くなっている。
また、坪量の均一な部分の一部を圧縮して形成した溝部を設ける場合とは異なり、溝部４３におけるコア材料の密度が、小吸収部４４における密度よりも低くなっている。
【００４１】
偏在化部４５の坪量が、周辺領域４６の坪量よりも大きいことが好ましく、好ましくは２５０ｇ／ｍ2以上、より好ましくは３００ｇ／ｍ2以上であり、また、好ましくは１０００ｇ／ｍ2以下、より好ましくは９００ｇ／ｍ2以下であり、また、好ましくは２５０ｇ／ｍ2以上１０００ｇ／ｍ2以下、より好ましくは３００ｇ／ｍ2以上９００ｇ／ｍ2以下である。
周辺領域４６の坪量は、好ましくは１００ｇ／ｍ2以上、より好ましくは１５０ｇ／ｍ2以上であり、また、好ましくは８００ｇ／ｍ2以下、より好ましくは７００ｇ／ｍ2以下であり、また、好ましくは１００ｇ／ｍ2以上８００ｇ／ｍ2以下、より好ましくは１５０ｇ／ｍ2以上７００ｇ／ｍ2以下である。なお、ここで「偏在化部４５の坪量」及び「周辺領域４６の坪量」は、ナプキン１のように、吸収性コア４１が溝部４３で分割されて小吸収部４４が形成されている場合には、各小吸収部４４における坪量を意味し、溝部４３で分割されていない場合には、各偏在化部４５全体における坪量及び周辺領域４６全体における坪量を意味する。
【００４２】
横溝部４３Ｙ及び縦溝部４３Ｘそれぞれの坪量は、好ましくは１０ｇ／ｍ2以上、より好ましくは２０ｇ／ｍ2以上であり、また、好ましくは５００ｇ／ｍ2以下、より好ましくは４００ｇ／ｍ2以下であり、また、好ましくは１０ｇ／ｍ2以上５００ｇ／ｍ2以下、より好ましくは２０ｇ／ｍ2以上４００ｇ／ｍ2以下である。
【００４３】
溝部４３におけるコア材料の坪量は、溝部とそれ以外の部分との境界を切断して切り出し、その細幅のサンプルの質量を、そのサンプルの例えば肌対向面側の面の面積で除して求める。溝部４３以外の部分の坪量は、溝部４３以外の部分を切り出したサンプルの質量を、そのサンプルの例えば肌対向面側の面の面積で除して求める。
【００４４】
ナプキン１では、偏在化部４５、周辺領域４６及び溝部４３を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００４５】
上述したナプキン１の吸収性コア４１は、図６（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００４６】
また、図６（ａ）に示すように、集積用凹部５５の底面５６の一部には、排泄部偏在化部４５Ｂ及び後方偏在化部４５Ｃを形成するための２つの凹部５６ｂ，５６ｃが形成されている。また、凹部５６ｂの底部には、排泄部偏在化部４５Ｂに溝部４３を形成するための難通気性部材５７が配置されており、凹部５６ｃの底部にも、後方偏在化部４５Ｃに溝部４３に形成するための難通気性部材５７が配置されている。また、集積用凹部５５の底面５６の凹部５６ｂ，５６ｃ以外の部分には、溝部４３を形成するための難通気性部材５８が形成されている。難通気性部材５７，５８は、集積用凹部５５の底面から突出するように固定されており、非通気性部材であっても良く、例えば金属やプラスチック、セラミック等からなる。
【００４７】
積繊ドラムを備えた公知の積繊装置と同様に、集積用凹部５５の底面から吸引しつつ、ダクト内に、パルプ繊維等のコア材料を供給することによって、図６（ｂ）に示すように、コア材料が集積用凹部５５内に所定形状に堆積する。その堆積物４０を、集積用凹部５５から離型することで、吸収性コア４１が得られる。吸収性コア４１は、コアラップシート４２で被覆する前又は被覆した後、一対のロール間に通すこと等により加圧し適度に圧縮させる。これにより、難通気性部材５７上に堆積したコア材料からなる部分が、坪量及び密度が相対的に小さい溝部４３となり、各凹部５６ｂ，５６ｃにおける難通気性部材５７を有しない底面上に堆積した部分が、坪量及び密度が相対的に大きい小吸収部４４を有する排泄部偏在化部４５Ｂ及び後方偏在化部４５Ｃとなる。同様に、凹部５６ｂ，５６ｃ以外の部分においては、難通気性部材５８上に堆積したコア材料からなる部分が、坪量及び密度が相対的に小さい溝部４３となり、難通気性部材５８を有しない底面上に堆積した部分が、坪量及び密度が相対的に大きい小吸収部４４を有する周辺領域４６となる。吸収性コア４１のコア材料を構成する高吸収性ポリマーは、ダクトの途中に高吸収性ポリマーの導入部を設けて繊維集合体に含有させる。
【００４８】
血球凝集剤８は、吸収性コア４１における偏在化部４５、又は吸収性コア４１よりも肌対向面側に位置するナプキン１の構成部材における偏在化部４５と重なる部分に配されており、ナプキン１では、ナプキン１の構成部材における偏在化部４５と重なる部分に該当する排泄部対向部Ｂに配されている。ここで、ナプキン１における吸収性コア４１よりも肌対向面側に位置する構成部材としては、表面シート２、又はコアラップシート４２挙げられ、本実施形態では、吸収性コア４１は、少なくとも肌対向面がコアラップシート４２で覆われており、図７に示す吸収性コア４１では、吸収性コア４１の肌対向面及び非肌対向面の両面が、１枚のコアラップシート４２で被覆されており、血球凝集剤８は、コアラップシート４２の排泄部対向部Ｂに配されている偏在化部４５と平面視において重なる部分に配されている。吸収性コア４１の肌対向面を覆うコアラップシート４２に血球凝集剤８が配される場合、コアラップシート４２に到達した経血に血球凝集剤８が溶解し、血球凝集剤８が溶解した経血が吸収性コア４１の偏在化部４５に流れ込み、赤血球が凝集することにより、肌への液戻りや経血の赤みを周辺に拡散し難くする観点から好ましい。
尚、表面シート２と吸収体４との間に、不織布によって構成されたセカンドシートが配されている場合には、該セカンドシートに血球凝集剤８が配されていてもよい。前記セカンドシートは、表面シート２及び吸収体４とは別体の、当該技術分野においてサブレイヤーシートとも呼ばれるシートである。サブレイヤーシートとは、表面シート２から吸収体４への液の透過性を向上させたり、吸収体４に吸収された液の表面シート２への液戻りを低減させたりする役割を担うシートである。
【００４９】
ナプキン１の備える血球凝集剤８とは、血液中の赤血球を凝集させて凝集塊を形成するものであり、好ましくは形成した凝集塊と血漿成分と分離するよう作用するものである。特に好ましい血球凝集剤としては、擬似血液に、測定サンプル剤を１０００ｐｐｍ添加した際に、血液の流動性が維持された状態で、少なくとも２個以上の赤血球が凝集して凝集塊を形成するものである。ここで、「血液の流動性が維持された状態」は、測定サンプルが１０００ｐｐｍ添加された血液１０ｇをスクリュー管瓶（マルエム社製  品番「スクリュー管Ｎｏ．４」，口内径１４．５ｍｍ，胴径２７ｍｍ，全長５５ｍｍ）に入れ、該擬似血液を入れたスクリュー管瓶を１８０度反転した際に、５秒以内で８０％以上の該擬似血液が流れ落ちる状態を意味する。擬似血液とは、Ｂ型粘度計（東機産業株式会社製  型番ＴＶＢ−１０Ｍ、測定条件：ローターＮｏ．１９、３０ｒｐｍ、２５℃、６０秒間）を用いて測定した粘度が８ｍＰａ・ｓになるように脱繊維馬血（株式会社日本バイオテスト研究所製）の血球・血漿比率を調製したものである。また、「２個以上の赤血球が凝集して凝集塊を形成」しているか否かは、次のようにして判断される。すなわち、測定サンプル剤が、１０００ｐｐｍ添加された前記擬似血液を、生理食塩水で４０００倍に希釈し、レーザー回折／散乱式粒度分布測定装置（ＨＯＲＩＢＡ社製  型番：ＬＡ−９５０Ｖ２，測定条件：フロー式セル測定，循環速度１，超音波なし）を用いたレーザー回折散乱法によって、温度２５℃にて測定した体積粒径平均のメジアン径が、２個以上の赤血球が凝集した凝集塊のサイズに相当する１０μｍ以上である場合に、「２個以上の赤血球が凝集して凝集塊を形成」していると判断する。
【００５０】
本発明の生理用吸収性物品に使用される血球凝集剤８としては、カチオン性ポリマーが好適である。カチオン性ポリマーとしては、例えばカチオン化セルロースや、塩化ヒドロキシプロピルトリモニウムデンプン等のカチオン化デンプンなどが挙げられる。また、血球凝集剤８は、カチオン性ポリマーとして、第４級アンモニウム塩ホモポリマー、第４級アンモニウム塩共重合物又は第４級アンモニウム塩重縮合物を含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。血球凝集剤８が、カチオン性ポリマーとして、第４級アンモニウム塩ホモポリマー及び／又は第４級アンモニウム塩共重合物及び／又は第４級アンモニウム塩重縮合物を含む場合、該血球凝集剤８は、第４級アンモニウム塩ホモポリマー、第４級アンモニウム塩共重合物及び第４級アンモニウム塩重縮合物のうちのいずれか１種を含んでいてもよく、あるいは任意の２種以上の組み合わせを含んでいてもよい。また第４級アンモニウム塩ホモポリマーは、１種を単独で又は２種以上を組み合わせて用いることができる。同様に、第４級アンモニウム塩共重合物は、１種を単独で又は２種以上を組み合わせて用いることができる。更に同様に、第４級アンモニウム塩重縮合物は、１種を単独で又は２種以上を組み合わせて用いることができる。なお、本明細書において「血球凝集剤」とは、血液の赤血球を凝集させることができる単一の化合物若しくは又はその単一の化合物の組合せ、又は、複数の化合物の組み合わせによって赤血球の凝集を発現する剤のことである。つまり、血球凝集剤とは、あくまで赤血球凝集作用があるものに限定した剤のことである。したがって、血球凝集剤に第三成分を含む場合には、それを血球凝集剤組成物と表現し、血球凝集剤と区別する。なお、ここでいう「単一の化合物」とは、同じ組成式を有するが、繰り返し単位数が異なることにより、分子量が異なる化合物を含める概念である。
【００５１】
上述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。以下の説明においては、簡便のため、第４級アンモニウム塩ホモポリマー、第４級アンモニウム塩共重合物及び第４級アンモニウム塩重縮合物を総称して「第４級アンモニウム塩ポリマー」と言う。
【００５２】
第４級アンモニウム塩ホモポリマーは、第４級アンモニウム部位を有する重合性単量体を１種用い、これを重合することで得られたものである。一方、第４級アンモニウム塩共重合物は、第４級アンモニウム部位を有する重合性単量体を少なくとも１種用い、必要に応じ第４級アンモニウム部位を有さない重合性単量体を少なくとも１種用い、これらを共重合することで得られたものである。すなわち第４級アンモニウム塩共重合物は、第４級アンモニウム部位を有する重合性単量体を２種以上用い、これらを共重合させて得られたものであるか、又は第４級アンモニウム部位を有する重合性単量体を１種以上と、第４級アンモニウム部位を有さない重合性単量体を１種以上用い、これらを共重合させて得られたものである。第４級アンモニウム塩共重合物は、ランダム共重合物でもよく、交互共重合物でもよく、ブロック共重合物でもよく、あるいはグラフト共重合物でもよい。第４級アンモニウム塩重縮合物は、第４級アンモニウム部位を有する単量体１種以上からなる縮合物を用い、それら縮合物を重合することで得られたものである。すなわち第４級アンモニウム塩重縮合物は、第４級アンモニウム部位を有する単量体２種以上の縮合物を用い、これを重合させて得られたものであるか、又は、第４級アンモニウム部位を有する単量体１種以上と、第４級アンモニウム部位を有さない単量体１種以上からなる縮合物を用い、これを縮重合させて得られたものである。
【００５３】
第４級アンモニウム塩ポリマーは、第４級アンモニウム部位を有するカチオン性のポリマーである。第４級アンモニウム部位は、アルキル化剤を用いた第３級アミンの第４級アンモニウム化によって生成させることができる。あるいは第３級アミンを酸若しくは水に溶解させ、中和で生じさせることができる。あるいは縮合反応を含む求核反応による第４級アンモニウム化によって生成させることができる。アルキル化剤としては、例えばハロゲン化アルキルや、硫酸ジメチル及び硫酸ジメチルなどの硫酸ジアルキルが挙げられる。これらのアルキル化剤のうち、硫酸ジアルキルを用いると、ハロゲン化アルキルを用いた場合に起こり得る腐食の問題が生じないので好ましい。酸としては、例えば塩酸、硫酸、硝酸、酢酸、クエン酸、リン酸、フルオロスルホン酸、ホウ酸、クロム酸、乳酸、シュウ酸、酒石酸、グルコン酸、ギ酸、アスコルビン酸、ヒアルロン酸などが挙げられる。特に、アルキル化剤によって第３級アミン部位を第４級アンモニウム化した第４級アンモニウム塩ポリマーを用いると、赤血球の電気二重層を確実に中和できるので好ましい。縮合反応を含む求核反応による第４級アンモニウム化は、ジメチルアミンとエピクロルヒドリンの開環重縮合反応、ジシアンジアミドとジエチレントリアミンの環化反応のようにして生じさせることができる。
【００５４】
経血中に赤血球の凝集塊を生成させるためには、カチオン性ポリマーを用いることが特に有効であることが本発明者の検討の結果判明した。この理由は次のとおりである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。更に、凝集剤が官能基を有している場合には、該官能基間の相互作用によっても赤血球の凝集が促進されるので好ましい。
【００５５】
赤血球の凝集塊を効果的に生成させる観点から、カチオン性ポリマーは、その分子量が、２０００以上であることが好ましく、１万以上であることが更に好ましく、１５万以上であることが一層好ましい。カチオン性ポリマーの分子量がこれらの値以上であることによって、赤血球間でのカチオン性ポリマーどうしの絡み合いや、赤血球間でのカチオン性ポリマーの架橋が十分に生じ、経血が赤血球の凝集塊を効果的に生成させ、偏在化部４５での吸収速度が高まるとともに、偏在化部４５での拡散を抑制する効果が高まるので一層好ましい。分子量の上限値は３０００万以下であることが好ましく、２２００万以下であることが更に好ましく、１０００万以下であることが一層好ましい。カチオン性ポリマーの分子量がこれらの値以下であることによって、カチオン性ポリマーが経血中へ良好に溶解する。カチオン性ポリマーの分子量は、経血が赤血球と血漿に離され、赤血球の凝集塊を効果的に生成させ、血漿は偏在化部４５において、高吸収性ポリマーに効率よく吸収され、吸収量を高めることができ、速度が高まるとともに、偏在化部４５での拡散を抑制する効果が一層高まり、肌への液戻りや経血の赤みを周辺に拡散し難くする観点から、２０００以上３０００万以下であることが好ましく、１万以上２２００万以下であることが更に好ましく、１５万以上１０００万以下であることが一層好ましい。
本発明に言う分子量とは、重量平均分子量のことである。また、上述の分子量範囲内で、異なる分子量のカチオン性ポリマーを２種以上組合せても良い。カチオン性ポリマーの分子量は、その重合条件を適切に選択することで制御することができる。カチオン性ポリマーの分子量は、東ソー株式会社製のＨＬＣ−８３２０ＧＰＣを用いて測定することができる。具体的な測定条件は次のとおりである。カラムとしては、東ソー株式会社製のガードカラムαと分析カラムα−Ｍを直列でつないだものを、カラム温度：４０℃で用いる。検出器は、ＲＩ（屈折率）を用いる。測定サンプルとしては、溶離液１ｍＬに対して１ｍｇの測定対象の処理剤（第４級アンモニウム塩ポリマー）を溶解させる。ヒドロキシエチルメタクリレートなどの水溶性重合性単量体を含む共重合体は、水に１５０ｍｍｏｌ／Ｌの硫酸ナトリウムと１質量％の酢酸を溶解させた溶離液を用いる。ヒドロキシエチルメタクリレートなどの水溶性重合性単量体を含む共重合体は、溶離液１０ｍＬに対して、分子量５９００のプルラン、分子量４７３００のプルラン、分子量２１．２万のプルラン、分子量７８．８万のプルラン、各２．５ｍｇ溶解させたプルラン混合物を、分子量標準として用いる。ヒドロキシエチルメタクリレートなどの水溶性重合性単量体を含む共重合体は流速：１．０ｍＬ／ｍｉｎ、注入量：１００μＬで測定する。ヒドロキシエチルメタクリレートなどの水溶性重合性単量体を含む共重合体以外は、エタノール：水＝３：７（体積比）に５０ｍｍｏｌ／Ｌの臭化リチウムと１質量％の酢酸を溶解させた溶離液を用いる。ヒドロキシエチルメタクリレートなどの水溶性重合性単量体を含む共重合体以外は、溶離液２０ｍＬに対して、分子量１０６のポリエチレングリコール（ＰＥＧ）、分子量４００のＰＥＧ、分子量１４７０のＰＥＧ、分子量６４５０のＰＥＧ、分子量５万のポリエチレンオキシド（ＰＥＯ）、分子量２３．５万のＰＥＯ、分子量８７．５万のＰＥＯ、各１０ｍｇ溶解させたＰＥＧ−ＰＥＯ混合物を、分子量標準として用いる。ヒドロキシエチルメタクリレートなどの水溶性重合性単量体を含む共重合体以外は流速：０．６ｍＬ／ｍｉｎ、注入量：１００μＬで測定する。
【００５６】
赤血球の凝集塊を一層効果的に生成させる観点から、カチオン性ポリマーとして第４級アンモニウム塩ポリマーを用いる場合、該第４級アンモニウム塩ポリマーは、その流動電位が１５００μｅｑ／Ｌ以上であることが好ましく、２０００μｅｑ／Ｌ以上であることが更に好ましく、３０００μｅｑ／Ｌ以上であることが一層好ましく、４０００μｅｑ／Ｌ以上であることが更に一層好ましい。第４級アンモニウム塩ポリマーの流動電位がこれらの値以上であることによって、赤血球の電気二重層を十分に中和することができる。流動電位の上限値は１３０００μｅｑ／Ｌ以下であることが好ましく、８０００μｅｑ／Ｌ以下であることが更に好ましく、６０００μｅｑ／Ｌ以下であることが一層好ましい。第４級アンモニウム塩ポリマーの流動電位がこれらの値以下であることによって、赤血球に吸着した第４級アンモニウム塩ポリマーどうしの電気的反発を効果的に防止することができる。第４級アンモニウム塩ポリマーの流動電位は、１５００μｅｑ／Ｌ以上１３０００μｅｑ／Ｌ以下であることが好ましく、２０００μｅｑ／Ｌ以上１３０００μｅｑ／Ｌ以下であることが更に好ましく、３０００μｅｑ／Ｌ以上８０００μｅｑ／Ｌ以下であることが一層好ましく、４０００μｅｑ／Ｌ以上６０００μｅｑ／Ｌ以下であることが更に一層好ましい。第４級アンモニウム塩ポリマーの流動電位は、例えば構成しているカチオン性モノマー自体の分子量、共重合体を構成しているカチオン性モノマーとアニオン性モノマー又はノニオン性モノマーの共重合モル比を調整することで制御することができる。第４級アンモニウム塩ポリマーの流動電位は、スペクトリス株式会社製の流動電位測定器（ＰＣＤ０４）を用いて測定することができる。具体的な測定条件は次のとおりである。まず市販のナプキンに対して、ドライヤーなどを用いて各部材を接着しているホットメルトを無効化し、表面シート、吸収体、裏面シートなどの部材に分解する。分解した各部材に対して、非極性溶媒から極性溶媒までの多段階溶媒抽出法を行い、各部材に用いられている処理剤を分離し、単一の組成物を含んだ溶液を得る。得られた溶液を乾燥・固化させ、１Ｈ−ＮＭＲ（核磁気共鳴法）、ＩＲ（赤外分光法）、ＬＣ（液体クロマトグラフィ）、ＧＣ（ガスクロマトグラフィ）、ＭＳ（質量分析法）、ＧＰＣ（ゲルパーミエーションクロマトグラフィ）、蛍光Ｘ線などを複合して、処理剤の構造を同定する。測定対象の処理剤（第４級アンモニウム塩ポリマー）０．００１ｇを生理食塩水１０ｇに溶解させた測定サンプルに対して、０．００１Ｎのポリエチレンスルホン酸ナトリウム水溶液（測定サンプルが負電荷を有する場合は、０．００１Ｎのポリジアリルジメチルアンモニウムクロライド水溶液）を滴定し、電極間の電位差がなくなるまでに要した滴定量ＸｍＬを測定する。その後、式１により第４級アンモニウム塩ポリマーの流動電位を算出する。
流動電位  ＝  （Ｘ＋０．１９０※）×１０００  ・・・  式１
（※ 溶媒の生理食塩水に要した滴定量）
【００５７】
カチオン性ポリマーが、赤血球の表面に首尾よく吸着するためには、該カチオン性ポリマーが、赤血球の表面に存在しているシアル酸と相互作用しやすいことが有利である。この観点から本発明者が検討を推し進めたところ、物質の無機性値と有機性値との比率である無機性値／有機性値の値（以下「ＩＯＢ（Ｉｎｏｒｇａｎｉｃ  Ｏｒｇａｎｉｃ  Ｂａｌａｎｃｅ）値」という。）を尺度として、シアル酸結合物とカチオン性ポリマーとの相互作用の程度を評価できることが判明した。詳細には、カチオン性ポリマーとして、シアル酸結合物のＩＯＢ値と同じか、それに近似した値のＩＯＢ値を有するものを用いることが有利であることが判明した。シアル酸結合物とは、生体内でシアル酸が存在し得る形態となっている化合物のことであり、例えばガラクト脂質などの糖脂質の末端にシアル酸が結合している化合物などが挙げられる。
【００５８】
一般に、物質の性状は、分子間の各種分子間力に大きく支配され、この分子間力は主に分子質量によるVan Der Waals力と、分子の極性による電気的親和力からなっている。物質の性質の変化に対して大きな影響を与えるVan Der Waals力と、電気的親和力のそれぞれを個別に把握することができれば、その組み合わせから未知の物質、あるいはそれらの混合物についてもその性状を予測することができる。この考え方は、「有機概念図論」として良く知られている理論である。有機概念図論は、例えば藤田穆著の「有機分析」（カニヤ書店、昭和５年）、藤田穆著の「有機定性分析：系統的．純粋物編」（共立出版、１９５３年）、藤田穆著の「改編 化学実験学−有機化学編」（河出書房、１９７１年）、藤田穆・赤塚政実著の「系統的有機定性分析（混合物編）」（風間書房、１９７４年）、及び甲田善生・佐藤四郎・本間善夫著の「新版 有機概念図 基礎と応用」（三共出版、２００８年）等に詳述されている。有機概念図論では、物質の物理化学的物性について、主にVan Der Waals力による物性の程度を「有機性」と呼び、また主に電気的親和力による物性の程度を「無機性」と呼び、物質の物性を「有機性」と「無機性」の組み合わせでとらえている。そして、炭素（Ｃ）１個を有機性２０と定義し、それに対して各種極性基の無機性及び有機性の値を、以下の表１に記載のとおり定め、無機性値の和と有機性値の和を求め、両者の比をＩＯＢ値と定義している。本発明においては、これらの有機性値及び無機性値に基づき、上述したシアル酸結合物のＩＯＢ値を決定し、その値に基づきカチオン性ポリマーのＩＯＢ値を決定する。
【００５９】
【表１】
2017217078.tif 000003
【００６０】
具体的には、カチオン性ポリマーがホモポリマーである場合、該ホモポリマーの繰り返し単位に基づき無機性値及び有機性値を決定し、ＩＯＢ値を算出する。例えば後述する実施例１で用いているカチオン性ポリマーであるポリジアリルジメチルアンモニウムクロライドの場合、−Ｃ−×８＝１６０の有機性値と、Ammo and NH4 salt×１＝４００の無機性値と、Ring(non-aromatic single ring)×１＝１０の無機性値と、−Ｃｌ×１＝４０の有機性値及び１０の無機性値とを有することから、無機性値の合計は４００＋１０＋１０＝４２０となり、有機性値の合計は１６０＋４０＝２００となる。したがってＩＯＢ値は４２０／２００＝２．１０となる。
【００６１】
一方、カチオン性ポリマーが共重合物である場合には、共重合に用いられるモノマーのモル比に応じて以下の手順でＩＯＢ値を算出する。すなわち、共重合物がモノマーＡとモノマーＢとから得られ、モノマーＡの有機性値がＯＲＡで、無機性値がＩＮＡであり、モノマーＢの有機性値がＯＲＢで、無機性値がＩＮＢであり、モノマーＡ／モノマーＢのモル比がＭＡ／ＭＢである場合、共重合物のＩＯＢ値は以下の式から算出される。
【００６２】
【数１】
2017217078.tif 000004
【００６３】
このようにして決定されたカチオン性ポリマーのＩＯＢ値は、０．６以上であることが好ましく、１．８以上であることがより好ましく、２．１以上であることが更に好ましく、２．２以上であることが一層好ましい。また、カチオン性ポリマーのＩＯＢ値は、４．６以下であることが好ましく、３．６以下であることが更に好ましく、３．０以下であることが一層好ましい。具体的には、カチオン性ポリマーのＩＯＢ値は、０．６以上４．６以下であることが好ましく、１．８以上３．６以下であることがより好ましく、２．１以上３．６以下であることが更に好ましく、２．２以上３．０以下であることが一層好ましい。なお、シアル酸のＩＯＢ値は、シアル酸単体で４．２５であり、シアル酸結合体で３．８９である。前記シアル酸結合物とは、糖脂質における糖鎖とシアル酸が結合したものであり、シアル酸結合体は、シアル酸単体よりも有機性値の割合が高くなり、ＩＯＢ値は低くなる。
【００６４】
カチオン性ポリマーのＩＯＢ値は上述のとおりであるところ、有機性値そのものは４０以上であることが好ましく、１００以上であることが更に好ましく、１３０以上であることが一層好ましい。また、３１０以下であることが好ましく、２５０以下であることがより好ましく、２４０以下であることが更に好ましく、１９０以下であることが一層好ましい。例えば有機性値は、４０以上３１０以下であることが好ましく、４０以上２５０以下であることがより好ましく、１００以上２４０以下であることが更に好ましく、１３０以上１９０以下であることが一層好ましい。カチオン性ポリマーの有機性値をこの範囲に設定することで、該カチオン性ポリマーが赤血球に一層首尾よく吸着するようになる。
【００６５】
一方、カチオン性ポリマーの無機性値に関しては、７０以上であることが好ましく、９０以上であることが更に好ましく、１００以上であることが一層好ましく、１２０以上であることが更に一層好ましく、２５０以上であることが特に好ましい。また、７９０以下であることが好ましく、７５０以下であることが更に好ましく、７００以下であることが一層好ましく、６８０以下であることが更に一層好ましく、４９０以下であることが特に好ましい。例えば無機性値は、７０以上７９０以下であることが好ましく、９０以上７５０以下であることが更に好ましく、９０以上６８０以下であることが一層好ましく、１２０以上６８０以下であることが更に一層好ましく、２５０以上４９０以下であることが特に好ましい。カチオン性ポリマーの無機性値をこの範囲に設定することで、該カチオン性ポリマーが赤血球に一層首尾よく吸着するようになる。
【００６６】
カチオン性ポリマーを赤血球に更に一層首尾よく吸着させる観点から、該カチオン性ポリマーの有機性値をｘとし、無機性値をｙとしたとき、ｘとｙが以下の式Ａを満たすことが好ましい。
ｙ＝ａｘ    （Ａ）
式中、ａは０．６６以上であることが好ましく、０．９３以上であることが更に好ましく、１．９６以上であることが一層好ましい。また、ａは、４．５６以下あることが好ましく、４．１９以下であることが更に好ましく、３．５以下であることが一層好ましい。例えばａは、０．６６以上４．５６以下の数であることが好ましく、０．９３以上４．１９以下の数であることが更に好ましく、１．９６以上３．５以下の数であることが一層好ましい。特に、カチオン性ポリマーの有機性値及び無機性値が上述の範囲内であることを条件として、該カチオン性ポリマーの有機性値及び無機性値が前記の式Ａを満たす場合には、該カチオン性ポリマーがシアル酸結合体と相互作用しやすくなり、該カチオン性ポリマーが赤血球に更に一層吸着しやすくなる。
【００６７】
赤血球の凝集塊を効果的に生成させる観点から、カチオン性ポリマーは水溶性であることが好ましい。本発明において「水溶性」とは、１００ｍＬのガラスビーカー（５ｍｍΦ）に０．０５ｇの１ｍｍ以下の粉末状または厚み０．５ｍｍ以下のフィルム状カチオン性ポリマーを２５℃の５０ｍＬイオン交換水に添加混合したときに、長さ２０ｍｍ、幅７ｍｍのスターラーチップを入れ、アズワン株式会社製マグネチックスターラーＨＰＳ−１００を用いて６００ｒｐｍ攪拌下、その全量が２４時間以内に水に溶解する性質のことである。なお、本発明において、さらに好ましい溶解性としては、全量が３時間以内に水に溶解することが好ましく、全量が３０分以内に水に溶解することがさらに好ましい。
【００６８】
カチオン性ポリマーは、主鎖とそれに結合した複数の側鎖とを有する構造のものであることが好ましい。特に第４級アンモニウム塩ポリマーは、主鎖とそれに結合した複数の側鎖とを有する構造のものであることが好ましい。第４級アンモニウム部位は側鎖に存在していることが好ましい。この場合、主鎖と側鎖とが１点で結合していると、側鎖の可撓性が阻害されにくくなり、側鎖に存在している第４級アンモニウム部位が赤血球の表面に円滑に吸着するようになる。尤も本発明において、カチオン性ポリマーの主鎖と側鎖とが２点又はそれ以上で結合していることは妨げられない。本発明において「１点で結合している」とは、主鎖を構成する炭素原子のうちの１個が、側鎖の末端に位置する１個の炭素原子と単結合していることをいう。「２点以上で結合している」とは、主鎖を構成する炭素原子のうちの２個以上が、側鎖の末端に位置する２個以上の炭素原子とそれぞれ単結合していることをいう。
【００６９】
カチオン性ポリマーが、主鎖とそれに結合した複数の側鎖とを有する構造のものである場合、例えば第４級アンモニウム塩ポリマーが、主鎖とそれに結合した複数の側鎖とを有する構造のものである場合、各側鎖の炭素数は４以上であることが好ましく、５以上であることが更に好ましく、６以上であることが一層好ましい。炭素数の上限値は、１０以下であることが好ましく、９以下であることが更に好ましく、８以下であることが一層好ましい。例えば側鎖の炭素数は４以上１０以下であることが好ましく、５以上９以下であることが更に好ましく、６以上８以下であることが一層好ましい。側鎖の炭素数とは、該側鎖における第４級アンモニウム部位（カチオン部位）の炭素数のことであり、対イオンであるアニオン中に炭素が含まれているとしても、その炭素は計数に含まない。特に、側鎖の炭素原子のうち、主鎖に結合している炭素原子から、第４級窒素に結合している炭素原子までの炭素数が上述の範囲であることが、第４級アンモニウム塩ポリマーが赤血球の表面の表面に吸着するときの立体障害性が低くなるので好ましい。
【００７０】
第４級アンモニウム塩ポリマーが、第４級アンモニウム塩ホモポリマーである場合、該ホモポリマーとしては、例えば第４級アンモニウム部位又は第３級アミン部位を有するビニル系単量体の重合物が挙げられる。第３級アミン部位を有するビニル系単量体を重合する場合には、重合前に及び／又は重合後に、第３級アミン部位をアルキル化剤によって第４級アンモニウム化した第４級アンモニウム塩ホモポリマーとなるか、重合前に及び／又は重合後に、第３級アミン部位を酸によって中和した第３級アミン中和塩となるか、重合後に水溶液中でカチオンを帯びる第３級アミンとなる。アルキル化剤や酸の例は、先に述べたとおりである。
【００７１】
特に第４級アンモニウム塩ホモポリマーは、以下の式１で表される繰り返し単位を有することが好ましい。
【００７２】
【化１】
2017217078.tif 000005
【００７３】
第４級アンモニウム塩ホモポリマーの具体例としては、ポリエチレンイミンなどが挙げられる。また、第４級アンモニウム部位を有する側鎖が、主鎖と１点で結合しているものであるポリ（２−メタクリルオキシエチルジメチルアミン４級塩）、ポリ（２−メタクリルオキシエチルトリメチルアンモニウム塩）、ポリ（２−メタクリルオキシエチルジメチルエチルアンモニウムメチル硫酸塩）、ポリ（２−アクリルオキシエチルジメチルアミン４級塩）、ポリ（２−アクリルオキシエチルトリメチルアミン４級塩）、ポリ（２−アクリルオキシエチルジメチルエチルアンモニウムエチル硫酸塩）、ポリ（３−ジメチルアミノプロピルアクリルアミド４級塩）、ポリメタクル酸ジメチルアミノエチル、ポリアリルアミン塩酸塩、カチオン化セルロース、ポリエチレンイミン、ポリジメチルアミノプロピルアクリルアミド、ポリアミジンなどが挙げられる。一方、第４級アンモニウム部位を有する側鎖が、主鎖と２点以上で結合しているホモポリマーの例としては、ポリジアリルジメチルアンモニウムクロライド、ポリジアリルアミン塩酸塩が挙げられる。
【００７４】
第４級アンモニウム塩ポリマーが、第４級アンモニウム塩共重合物である場合には、該共重合物として、上述した第４級アンモニウム塩ホモポリマーの重合に用いられる重合性単量体を２種以上用い共重合して得られた共重合物を用いることができる。あるいは、第４級アンモニウム塩共重合物として、上述した第４級アンモニウム塩ホモポリマーの重合に用いられる重合性単量体を１種以上と、第４級アンモニウム部位を有さない重合性単量体を１種以上用い共重合して得られた共重合物を用いることができる。更に、ビニル系重合性単量体に加えて、又はそれに代えて、他の重合性単量体、例えば−ＳＯ2−などを用いることもできる。第４級アンモニウム塩共重合物は、上述したとおり、二元系の共重合物又は三元系以上の共重合物であり得る。
【００７５】
特に、第４級アンモニウム塩共重合物は、前記の式１で表される繰り返し単位と、以下の式２で表される繰り返し単位とを有することが、赤血球の凝集塊を効果的に生成させる観点から好ましい。
【００７６】
【化２】
2017217078.tif 000006
【００７７】
また、第４級アンモニウム部位を有さない重合性単量体としては、カチオン性重合性単量体、アニオン性重合性単量体、又はノニオン性重合性単量体を用いることができる。これらの重合性単量体中で、特にカチオン性重合性単量体又はノニオン性重合性単量体を用いることで、第４級アンモニウム塩共重合物内において第４級アンモニウム部位との電荷相殺が起こらないので、赤血球の凝集を効果的に生じさせることができる。カチオン性重合性単量体の例としては、特定の条件下でカチオンを帯びる窒素原子を有する環状化合物としてビニルピリジンなど、特定の条件下でカチオンを帯びる窒素原子を主鎖に有する直鎖状化合物としてジシアンジアミドとジエチレントリアミンの縮合化合物などが挙げられる。アニオン性重合性単量体の例としては、２−アクリルアミド−２−メチルプロパンスルホン酸、メタクリル酸、アクリル酸、及び、スチレンスルホン酸、並びに、これらの化合物の塩などが挙げられる。一方、ノニオン性重合性単量体の例としては、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート、ブチルアクリレートなどが挙げられる。これらカチオン性重合性単量体、アニオン性重合性単量体、又はノニオン性重合性単量体は、それらのうちの一つを用いることができ、あるいは任意の２種以上を組み合わせて用いることができる。またカチオン性重合性単量体を２種以上組み合わせて用いることができ、アニオン性重合性単量体を２種以上組み合わせて用いることができ、あるいはノニオン性重合性単量体を２種以上組み合わせて用いることもできる。カチオン性重合性単量体、アニオン性重合性単量体及び／又はノニオン性重合性単量体を重合性単量体として用いて共重合された第４級アンモニウム塩共重合物は、その分子量が、上述のとおり１０００万以下であることが好ましく、特に５００万以下、とりわけ３００万以下であることが好ましい（以下に例示する第４級アンモニウム塩共重合物についても同様である。）。
【００７８】
第４級アンモニウム部位を有さない重合性単量体として、水素結合をすることが可能な官能基を有する重合性単量体を用いることもできる。このような重合性単量体を共重合に用いること、それから得られる第４級アンモニウム塩共重合物を用いて赤血球を凝集させたときに、硬い凝集塊が生じやすくなり、高吸収性ポリマーの吸収性能が一層阻害されにくくなる。水素結合をすることが可能な官能基としては、例えば−ＯＨ、−ＮＨ2、−ＣＨＯ、−ＣＯＯＨ、−ＨＦ、−ＳＨなどが挙げられる。水素結合をすることが可能な官能基を有する重合性単量体の例としては、ヒドロキシエチルメタクリレート、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレートなどが挙げられる。特に、水素結合が強く働く、ヒドロキシエチルメタクリレート、２−ヒドロキシエチルメタクリレート、ヒドロキシエチルアクリレート、ジメチルアクリルアミドなどは、第４級アンモニウム塩ポリマーの赤血球への吸着状態が安定化するので好ましい。これらの重合性単量体は１種を単独で、又は２種以上を組み合わせて用いることができる。
【００７９】
第４級アンモニウム部位を有さない重合性単量体として、疎水性相互作用をすることが可能な官能基を有する重合性単量体を用いることもできる。このような重合性単量体を共重合に用いることで、上述した、水素結合をすることが可能な官能基を有する重合性単量体を用いる場合と同様の有利な効果、すなわち赤血球の硬い凝集塊が生じやすくなるという効果が奏される。疎水性相互作用をすることが可能な官能基としては、例えばメチル基、エチル基、ブチル基等のアルキル基、フェニル基、アルキルナフタレン基、フッ化アルキル基などが挙げられる。疎水性相互作用をすることが可能な官能基を有する重合性単量体の例としては、メチルメタクリレート、メチルアクリレート、エチルメタクリレート、エチルアクリレート、プロピルメタクリレート、プロピルアクリレート、ブチルメタクリレート、ブチルアクリレート、スチレンなどが挙げられる。特に、疎水性相互作用が強く働き、第４級アンモニウム塩ポリマーの溶解性を大きく低下させない、メチルメタクリレート、メチルアクリレート、ブチルメタクリレート、ブチルアクリレートなどは、第４級アンモニウム塩ポリマーの赤血球への吸着状態が安定化するので好ましい。これらの重合性単量体は１種を単独で、又は２種以上を組み合わせて用いることができる。
【００８０】
第４級アンモニウム塩共重合物中での、第４級アンモニウム部位を有する重合性単量体と、第４級アンモニウム部位を有さない重合性単量体とのモル比は、該第４級アンモニウム塩共重合物によって赤血球が十分に凝集するように適切に調整されることが好ましい。あるいは、第４級アンモニウム塩共重合物の流動電位が、上述した値となるように調整されることが好ましい。あるいは、第４級アンモニウム塩共重合物のＩＯＢが、上述した値となるように調整されることが好ましい。特に、第４級アンモニウム塩共重合物における第４級アンモニウム部位を有する重合性単量体のモル比は１０モル％以上であることが好ましく、２２モル％以上であることが更に好ましく、３２モル％以上であることが一層好ましく、３８モル％以上であることが更に一層好ましい。また、１００モル％以下であることが好ましく、８０モル％以下であることが更に好ましく、６５モル％以下であることが一層好ましく、５６モル％以下であることが更に一層好ましい。具体的には、第４級アンモニウム部位を有する重合性単量体のモル比は１０モル％以上１００モル％以下であることが好ましく、２２モル％以上８０モル％以下であることが更に好ましく、３２モル％以上６５モル％以下であることが更に好ましく、３８モル％以上５６モル％以下であることが一層好ましい。
【００８１】
第４級アンモニウム塩ポリマーが、第４級アンモニウム塩重縮合物である場合には、該重縮合物として、上述した第４級アンモニウム部位を有する単量体１種以上からなる縮合物を用い、それらの縮合物を重合することで得られた重縮合物を用いることができる。具体例としては、ジシアンジアミド／ジエチレントリアミン重縮合物、ジメチルアミン／エピクロルヒドリン重縮合物などが挙げられる。
【００８２】
上述した第４級アンモニウム塩ホモポリマー及び第４級アンモニウム塩共重合物は、ビニル系重合性単量体の単独重合法又は共重合法によって得ることができる。重合方法としては、例えばラジカル重合、リビングラジカル重合、リビングカチオン重合、リビングアニオン重合、配位重合、開環重合、重縮合などを用いることができる。重合条件に特に制限はなく、目的とする分子量、流動電位、及び／又はＩＯＢ値を有する第４級アンモニウム塩ポリマーが得られる条件を適切に選択すればよい。
【００８３】
ここで詳述したカチオン性ポリマーは上述した「好ましい血球凝集剤」の例示であり、その効果は特願２０１５−２３９２８６号の実施例１乃至４５によって参照可能である
【００８４】
また、ナプキン１の備える血球凝集剤８としては、上述したように、カチオン性ポリマー以外に、第三成分、例えば、溶媒、可塑剤、香料、スキンケア剤等を含んだ組成物（血球凝集剤組成物）の形態で付与されていてもよい。また、この血球凝集剤８に含まれ得るカチオン性ポリマー以外の成分は、１種又は２種以上混合することができる。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。さらに、抗菌・消臭剤としては、特許第４５２６２７１号公報に記載されている抗菌性を有する金属を含むカンクリナイト様鉱物、特許第４５８７９２８号公報に記載されているフェニル基を有する重合性モノマーから重合された多孔性ポリマー、特許第４６５１３９２号公報に記載されている第４級アンモニウム塩、活性炭、粘土鉱物などを用いることができる。香料としては、特許第４７７６４０７号公報に記載されているグリーンハーバル様香気を有する香料、植物の抽出エキス、柑橘類の抽出エキスなどを用いることができる。スキンケア剤としては、特許第４０８４２７８号公報に記載されている植物エキス、コラーゲン、天然保湿成分、保湿剤、角質柔軟化剤、消炎剤などを用いることができる。
【００８５】
血球凝集剤組成物に占めるカチオン性ポリマーの割合は、１質量％以上であることが好ましく、３質量％以上であることが更に好ましく、５質量％以上であることが一層好ましい。また、５０質量％以下であることが好ましく、３０質量％以下であることが更に好ましく、１０質量％以下であることが一層好ましい。例えばカチオン性ポリマーの割合は、１質量％以上５０質量％以下であることが好ましく、３質量％以上３０質量％以下であることが更に好ましく、５質量％以上１０質量％以下であることが一層好ましい。血球凝集剤組成物に占めるカチオン性ポリマーの割合をこの範囲内に設定することで、吸収性物品に有効量のカチオン性ポリマーを付与することができる。
【００８６】
上述したように、ナプキン１では、図３及び図４に示すように、血球凝集剤８は、吸収性コア４１よりも肌対向面側に位置するコアラップシート４２に配されている。コアラップシート４２の原料としては、紙又は親水性不織布が好ましく用いられる。紙としては、木材パルプ繊維を主体とする湿式抄紙法による紙、例えばティッシュペーパーが挙げられる。親水性不織布としては、エアースルー不織布、ポイントボンド不織布、スパンレース不織布、スパンボンド不織布、スパンボンド−メルトブローン−スパンボンド（ＳＭＳ）不織布等が挙げられる。該不織布の坪量は、好ましくは１０〜１００ｇ／ｍ2、更に好ましくは１５〜６０ｇ／ｍ2である。
【００８７】
血球凝集剤８は、平面視して、偏在化部４５と重なるコアラップシート４２における位置に配されていれば良いが、ナプキン１では、コアラップシート４２の排泄部対向部Ｂの全面に配されており、より具体的には、コアラップシート４２の全面に配されている。その為、吸収性コア４１の肌対向面及び非肌対向面それぞれが、血球凝集剤８が全面に配されたコアラップシート４２で被覆されている。
【００８８】
コアラップシート４２に含有される血球凝集剤８の量は、１.０ｇ／ｍ2以上であることが好ましく、３.０ｇ／ｍ2以上であることが更に好ましく、５.０ｇ／ｍ2以上であることが一層好ましい。また２０.０ｇ／ｍ2以下であることが好ましく、１５．０ｇ／ｍ2以下であることが更に好ましく、１０．０ｇ／ｍ2以下であることが一層好ましい。例えばコアラップシート４２の血球凝集剤８の量は、１.０ｇ／ｍ2以上２０.０ｇ／ｍ2以下であることが好ましく、３.０ｇ／ｍ2以上１５．０ｇ／ｍ2以下であることが更に好ましく、５.０ｇ／ｍ2以上１０．０ｇ／ｍ2以下であることが一層好ましい。この範囲の量で血球凝集剤８をコアラップシート４２に施すことで、排泄された経血中の赤血球を効果的に凝集させることができる。なお、血球凝集剤８がカチオン性ポリマーであって、コアラップシート４２に含まれるカチオン性ポリマーの量が上述の範囲であることが特に好ましい。なお、血球凝集剤８が、例えば後述する２枚のコアラップシート４２で吸収性コア４１を被覆する場合や、吸収性コア４１との双方に施されている場合など、２つ以上の部位に施されている場合、前記の量は、各部位に施されている血球凝集剤８の総和のことである。なお、血球凝集剤８がカチオン性ポリマーであって、吸収性シートに含まれるカチオン性ポリマーの量が上述の範囲であることが特に好ましい。
【００８９】
血球凝集剤８がコアラップシート４２に配されているか否かは、該構成材を溶剤に曝して抽出し、成分分析する方法等、当業者であれば容易に分析可能であるが、例えば以下のようにして判断することもできる。
走査型電子顕微鏡（ＳＥＭ）に付随されるエネルギー分散型Ｘ線分析装置（ＥＤＸ）を用い、予め、コアラップシート４２を構成する繊維及び血球凝集剤８、それぞれの元素分析を行う。次いで、血球凝集剤８が配されているか否か判断したい試料片をアルミ製の試料台にカーボン製の両面テープを用いて貼り付け、必要に応じて白金/バナジウムコーティングを行った後、ＳＥＭ観察で拡大しながらＥＤＸ（元素分析装置）を用いて血球凝集剤８の元素の有無について確認を行う。測定は、１５ｋＶ〜４０ｋＶの加速電圧で行う。
【００９０】
コアラップシート４２は、吸収性コア４１よりも坪量が小さいものであることが、吸収性コア４１に血球凝集剤８と経血が流れ込みやすくなるので、液戻りを防止する観点から好ましい。また、偏在化部４５Ｂはコアラップシート４２よりも形成材料の密度が高いことが好ましい。
【００９１】
上述した本実施形態のナプキン１の各構成部材の形成材料について説明する。
表面シート２、裏面シート３としては、生理用ナプキン等の吸収性物品に従来使用されている各種のもの等を特に制限なく用いることができる。例えば、裏面シート３としては、透湿性の樹脂フィルム等を用いることができる。
【００９２】
表面シート２としては、単層又は多層構造の不織布や、開孔フィルム等を用いることができる。表面シート２は、液透過性を向上させるための各種の油剤、例えば各種の界面活性剤を塗布しておくことができる。表面シート２が多層構造のものである場合、該表面シート２として、着用者の肌に近い側に位置する第１繊維層と、着用者の肌から遠い側に位置する第２繊維層とを有し、両繊維層が、部分的に形成された多数の接合部によって厚さ方向に一体化されており、第１繊維層における、複数の該接合部どうし間に位置する部分が凸状に隆起して、前記凹凸形状の凸部を形成している凹凸シートを用いることができる。この凹凸シートにおける凸部は、その全体が繊維で満たされた中実構造のものであってもよく、あるいは内部に空間を有する中空構造のものであってもよい。凸部が中実構造である凹凸シートとしては、例えば特開２００７−１８２６６２号公報や特開２００２−１８７２２８号公報に記載のものを用いることができる。
このような凹凸シートを表面シート２として用いると、本発明のナプキン１では、排泄部偏在化部４５Ｂにおいて、より一層、肌への液戻りや経血の赤みを周辺に拡散し難い。
【００９３】
表面シート２にはエンボス加工が施されていてもよい。エンボスパターンに特に制限はなく、ナプキン１の具体的な用途に応じて種々のパターンを形成することができる。例えば、吸収体４の周縁よりも内側の位置に、該周縁に沿う閉じた形状の、いわゆるラウンドエンボスを形成することができる。このラウンドエンボスにおいては、吸収体４の側縁に対応する部位を、該吸収体４の幅方向の外方に向けて凸状に膨らんだ形状とすることが好ましい。このラウンドエンボスは、全体として見たときに連続しているとみなせる範囲において、不連続なエンボスパターンの集合体から構成されていてもよい。
【００９４】
ナプキン１では、表面シート２と吸収体４との間、及び吸収体４と裏面シート３との間は、接着剤を塗布して固定されていることが好ましい。接着剤は、公知の手段、例えば、スロットコートガン、スパイラルスプレーガン、スプレーガン、或いはドットガンを用いて塗布することができ、ナプキン１では、スパイラルスプレーガンを用いてスパイラル状に塗布することが好ましい。塗布する接着剤としては、例えば、ホットメルト接着剤が好ましく用いられる。ホットメルト接着剤の塗布量は、１．５ｇ／ｍ2以上１０ｇ／ｍ2以下であることが好ましい。
【００９５】
上述したナプキン１の作用効果と推定メカニズムについて説明する。
ナプキン１では、図７に示すように、吸収性コア４１がパルプ繊維の坪量の高い偏在化部４５を備えているので、ナプキン１の使用中においては、パルプ繊維の坪量の高い偏在化部４５に経血が集まり易く、体液の液保持量が多く、高い吸収量を確保することができる。また、血球凝集剤８が、吸収性コア４１よりも肌対向面側に位置するコアラップシート４２におけるパルプ繊維の坪量の高い偏在化部４５と重なる部分に配されている。その為、ナプキン１の使用中においては、コアラップシート４２の含有する血球凝集剤８によって、経血が赤血球と血漿に分離され、血球凝集剤８によって２個以上の赤血球が凝集して形成された凝集塊８Ｓが形成され易い。ここで、偏在化部４５はパルプ繊維の坪量が高いので、パルプ繊維が多く、２個以上の赤血球が凝集してなる凝集塊８Ｓが、パルプ繊維間の隙間を通り難く、偏在化部４５内で捕捉され易い。このように凝集塊が吸収性コア４１の偏在化部４５内に捕捉され易くなると、着用中に偏在化部４５に過度の装着圧等の圧力がかかったとしても、偏在化部４５の周辺に凝集塊８Ｓが拡散し難く、経血の赤みが周辺に拡散し難くなり、経血漏れを想起し難くなる。
【００９６】
また、ナプキン１では、図４に示すように、偏在化部４５が排泄部対向部Ｂに配されている。その為、凝集塊が、吸収性コア４１の偏在化部４５内に更に捕捉され易く、凝集塊が偏在化部４５の周辺に更に拡散し難く、経血の赤みが周辺に更に拡散し難くなり、経血漏れを更に想起し難くなる。
【００９７】
また、ナプキン１では、図７に示すように、吸収性コア４１が高吸収性ポリマーを含み偏在化部４５の高吸収性ポリマーの坪量も高いので、コアラップシート４２の含有する血球凝集剤８によって、経血が赤血球と血漿に分離され、分離された血漿が高吸収性ポリマーに吸収され易く、吸収体４の高吸収性ポリマーへの吸収速度が速くなる。また、ナプキン１では、吸収性コア４１の溝部４３は、肌対向面側に開口している。その為、凝集塊８Ｓが、吸収性コア４１の溝部４３内に捕捉され易く、偏在化部４５の周辺に更に拡散し難く、経血の赤みが周辺に更に拡散し難くなり、経血漏れを更に想起し難くなる。さらに、凝集塊８Ｓが、十分に吸収されていない体液をブロックする効果を有するため、体液の液戻りが発生し難く、ウエットバック性に優れる。
【００９８】
また、ナプキン１では、図４に示すように、吸収性コア４１の偏在化部４５は、相対的に坪量が低い溝部４３を備えている。より具体的には、該溝部４３と、相対的に坪量が高く溝部４３で囲まれた複数の小吸収部４４とを有するブロック構造が、縦方向Ｘに複数配されたブロック領域ＢＴを有している。溝部４３は、小吸収部４４よりも吸収性コア４１の形成材料の坪量を減らして形成されているので、吸収性物品の着用時に、溝部４３を起点に曲がり易く、違和感を与え難く、着用感が良好となる。それと共に、溝部４３によって、１つの小吸収部４４内に捕捉された凝集塊は隣りの他の小吸収部４４への移動が更に発生し難くなり、偏在化部４５の周辺に更に拡散し難く、経血の赤みが周辺に更に拡散し難くなり、経血漏れを更に想起し難くなる。
【００９９】
また、ナプキン１では、図４に示すように、偏在化部４５の輪郭に沿って延びる外周溝部４３Ｇを有している。外周溝部４３Ｇによって、偏在化部４５内に捕捉された凝集塊は、偏在化部４５の周辺に更に拡散し難く、経血の赤みが周辺に更に拡散し難くなり、経血漏れを更に想起し難くなる。
【０１００】
上記効果を一層奏する観点から、図５に示すように、吸収性コア４１の偏在化部４５に配された溝部４３（横溝部４３Ｙ及び縦溝部４３Ｘ）の底の厚みｔ２よりも、外周溝部４３Ｇの底の厚みｔ１の方が、厚みが薄い方が好ましい。外周溝部４３Ｇの底の厚みｔ１は、１ｍｍ以上であることが好ましく、２ｍｍ以上であることが更に好ましく、そして、５ｍｍ以下であることが好ましく、４ｍｍ以下であることが更に好ましく、具体的には、１ｍｍ以上５ｍｍ以下であることが好ましく、２ｍｍ以上４ｍｍ以下であることが更に好ましい。また、溝部４３（横溝部４３Ｙ及び縦溝部４３Ｘ）の底の厚みｔ２は、２ｍｍ以上であることが好ましく、３ｍｍ以上であることが更に好ましく、そして、６ｍｍ以下であることが好ましく、５ｍｍ以下であることが更に好ましく、具体的には、２ｍｍ以上６ｍｍ以下であることが好ましく、３ｍｍ以上５ｍｍ以下であることが更に好ましい。
吸収性コア４１の溝部４３の各部における底の厚みは、非荷重下における吸収性物品の切断端面の写真から計測する。
【０１０１】
血球凝集剤８は、吸収性コア４１よりも肌対向面側に位置するナプキン１の構成部材（本実施形態ではコアラップシート４２）における全面に配されているが、上記効果を一層奏する観点から、血球凝集剤８は、吸収性コア４１よりも肌対向面側に位置するナプキン１の構成部材（本実施形態ではコアラップシート４２）における吸収性コア４１の偏在化部４５と平面視で重なる位置にのみ配されていることが更に好ましい。
【０１０２】
以上、本発明をその好ましい実施形態に基づき説明したが、本発明の吸収性物品は前記実施形態のナプキン１に何ら制限されるものではなく、適宜変更可能である。
例えば、ナプキン１では、図３及び図４に示すように、血球凝集剤８が、吸収性コア４１よりも肌対向面側に位置するコアラップシート４２に配されているが、吸収性コア４１における偏在化部４５に配されていてもよい。血球凝集剤８が吸収性コア４１の偏在化部４５に配されている場合、偏在化部４５は、排泄部対向部Ｂに配され、偏在化部４５には溝部４３が設けられていることが好ましい。
【０１０３】
また、ナプキン１では、血球凝集剤８が１枚のコアラップシート４２の全面に配されており、全面に血球凝集剤８の配された１枚のコアラップシート４２によって吸収性コア４１の肌対向面及び非肌対向面の両面が被覆されているが、吸収性コア４１の肌対向面側に配されるコアラップシート４２と吸収性コア４１の非肌対向面側に配されるコアラップシート４２とからなる２枚のコアラップシート４２で吸収性コア４１を被覆していてもよい。このようにコアラップシート４２を２枚使用する場合、血球凝集剤８は、吸収性コア４１の肌対向面側に配されるコアラップシート４２にのみ配されていることが好ましい。
【０１０４】
また、ナプキン１の吸収性コア４１は、図３及び図４に示すように、排泄部偏在化部４５Ｂと後方偏在化部４５Ｃとを有する偏在化部４５を備え、横溝部４３Ｙ及び縦溝部４３Ｘで囲まれた小吸収部４４を複数有するブロック領域ＢＴが前方部Ａから後方部Ｃに亘って形成されているが、図８に示すように、排泄部偏在化部４５Ｂ及び後方偏在化部４５Ｃの代わりに、縦溝部４３Ｘ及び横溝部４３Ｙで区切られていない１つの単独偏在化部４５Ｄを有しても良い。単独偏在化部４５Ｄは、主として排泄部対向部Ｂに配されており、排泄部対向部Ｂにおける、吸収性コア４１の縦方向Ｙに沿う両側部間に亘って形成されている。また単独偏在化部４５Ｄは、縦方向Ｘの両端部から横方向Ｙの中央部に位置する頂部に向かって、その幅が漸減するように形成されており、縦方向Ｘの頂部のそれぞれが前方部Ａ及び後方部Ｃに位置している。
このような単独偏在化部４５Ｄを有することで、体液の吸収量が高く、着用中に経血の赤みが周辺に拡散し難くできる。
【０１０５】
また、ナプキン１の吸収性コア４１に形成された溝部４３は、図３及び図４に示すように、その底部の坪量が、吸収性コア４１の他の領域、具体的には後述する小吸収部４４の坪量よりも低くなっているが、厚みが薄く形成されていれば、坪量が低くなくてもよい。即ち、溝部４３が、吸収性コア４１のみエンボス加工することにより押圧して形成されたものであってもよい。
【０１０６】
また、ナプキン１の吸収性コア４１は、パルプ繊維等を積繊した積繊タイプの吸収性コアであるが、吸収性シートで形成されたものであってもよい。吸収性シートの代表的なものとしては、特許２９６３６４７号記載のものや、特許２９５５２２３号記載のものなどが挙げられる。
【０１０７】
また、本発明の経血吸収用の吸収性物品は、生理用ナプキンの他、パンティーライナー（おりものシート）等であってもよい。
【０１０８】
前述した本発明の実施形態に関し、更に以下の吸収性物品を開示する。
【実施例】
【０１０９】
以下、本発明の吸収性物品を実施例により更に詳細に説明する。しかしながら本発明の範囲はかかる実施例によって何ら制限されるものではない。
【０１１０】
＜実施例１＞
図３に示す吸収性コア４１及びコアラップシート４２を有する図１及び図２に示す生理用ナプキン１と同様の基本構成を有する生理用ナプキンを作製し、これを実施例１のサンプルとした。表面シートとしては、スパンボンド不織布を用いた。裏面シートとしては、透湿性の樹脂フィルムを用いた。防漏カフ形成用シートとしては、スパンボンド不織布を用いた。吸収体としては、吸収性コアは、パルプ繊維と高吸収性ポリマーの混合積繊体として形成した。吸収性コアの木材パルプ繊維の平均坪量が３００g/m2であり、吸収性コアにおける高吸収性ポリマーの含有量は６.５質量％であり、高吸収性ポリマーとして、日本触媒社製のアクアリックＣＡを用いた。周辺領域の小吸収部の厚みは、３．７ｍｍであり、排泄部偏在化部の小吸収部の厚みは、６．５ｍｍであり、周辺領域の小吸収部の厚みの１７６％（排泄部偏在化部の小吸収部の厚み／周辺領域の小吸収部の厚み）であり、後方偏在化部の小吸収部の厚みは、５．０ｍｍであり、周辺領域の小吸収部の厚みの１３５％（後方偏在化部の小吸収部の厚み／周辺領域の小吸収部の厚み）であった。また、偏在化部の小吸収部の坪量が６４０ｇ/ｍ2であり、後方偏在化部の小吸収部の坪量が４００ｇ/ｍ2であり、周辺領域の小吸収部の坪量が２３０ｇ/ｍ2であった。縦溝部４３Ｘ、横溝部４３Ｙ及び外周溝部４３Ｇの坪量は、それぞれ、５３ｇ/ｍ2、５３ｇ/ｍ2であった。また、コアラップシートとしては、坪量１６ｇ／ｍ2、厚み０．５ｍｍであるテッシュペーパーを用い、血球凝集剤を６.０ｇ／ｍ2含有するように全面に塗工していた。血球凝集剤に含有するカチオン性ポリマーとしては、日本ルーブリゾール社製の商品名マーコート１００（重量平均分子量：１５万、ＩＯＢ値２１．０、流動電位７４８８μｅｑ／Ｌ）を用いた。また、偏在化部の小吸収部の形成材料の密度は、周辺領域の小吸収部の形成材料の密度よりも高かった。偏在化部の小吸収部の形成材料の密度は、コアラップシートの形成材料の密度よりも高かった。
【０１１１】
＜実施例２＞
高吸収性ポリマーを有しない吸収性コアを用いること以外は、実施例１で作成したサンプルと同様の基本構成を有する生理用ナプキンを作製し、これを実施例２のサンプルとした。偏在化部の小吸収部の坪量が６４０ｇ/ｍ2であり、後方偏在化部の小吸収部の坪量が４００ｇ/ｍ2であり、周辺領域の小吸収部の坪量が２３０ｇ/ｍ2であった。また、偏在化部の小吸収部の形成材料の密度は、周辺領域の小吸収部の形成材料の密度よりも高かった。偏在化部の小吸収部の形成材料の密度は、コアラップシートの形成材料の密度よりも高かった。
【０１１２】
＜実施例３＞
センカ株式会社製の商品名ＦＰＡ１００２Ｌ（重量平均分子量：６０万、ＩＯＢ値  ２．１０、流動電位７８５６μｅｑ／Ｌ）を血球凝集剤に含有されるカチオン性ポリマーとして用いたこと以外は、実施例１で作製したサンプルと同様の基本構成を有する生理用ナプキンを作製し、これを実施例３のサンプルとした。
【０１１３】
＜実施例４＞
図８に示す吸収性コア４１を有する吸収体を、該吸収性コアの溝部の開口が非肌対向面側を向くように配した生理用ナプキンと同様の基本構成を有する生理用ナプキンを作製し、これを実施例４のサンプルとした。実施例４の生理用ナプキンの吸収性コアは、パルプ繊維と高吸収性ポリマーの混合積繊体として形成した。吸収性コアの平均坪量が３００g/m2であり、吸収性コアにおける高吸収性ポリマーの含有量は５.６質量％であり、高吸収性ポリマーとして日本触媒社製のアクアリックＣＡを用いた。周辺領域の小吸収部の厚みは、２．３ｍｍであり、単独偏在化部の厚みは、３．５ｍｍであり、周辺領域の小吸収部の厚みの１５２％（排泄部偏在化部の小吸収部の厚み／周辺領域の小吸収部の厚み）であり、単独偏在化部の坪量は、３５０ｇ/ｍ2であり、周辺領域の小吸収部の坪量は２５０ｇ/ｍ2であった。また、偏在化部の形成材料の密度は、周辺領域の小吸収部の形成材料の密度よりも高かった。偏在化部の形成材料の密度は、コアラップシートの形成材料の密度よりも高かった。上記以外の基本的な構成は、実施例１と同様とした。
【０１１４】
＜実施例５＞
図３に示す吸収性コアを有する吸収体を、該吸収性コアの溝部の開口が非肌対向面側を向くように配した生理用ナプキンと同様の基本構成を有する生理用ナプキンを作製し、これを実施例５のサンプルとした。上記以外の基本的な構成は、実施例１と同様とした。但し、実施例１と異なり、吸収性コアに配された溝部は、非肌対向面側に開口させた。
【０１１５】
＜比較例１＞
血球凝集剤を含有しない以外は、実施例１で作製したサンプルと同様の基本構成を有する生理用ナプキンを作製し、これを比較例１のサンプルとした。
【０１１６】
〔評価〕
実施例１〜５のサンプル（生理用ナプキン）及び比較例１のサンプル（生理用ナプキン）について、（I）吸収量及び（II）赤み拡散を、それぞれ、５名に実際に使用させて官能評価させた。それらの結果の平均を下記表２に示す。
【０１１７】
（I）吸収量の測定
５：高い
４：やや高い
３：どちらでもない
２：やや低い
１：低い
【０１１８】
（II）赤み面積の測定
５：狭小
４：やや狭小
３：やや拡散
２：拡散
１：著しく拡散
【０１１９】
【表２】
2017217078.tif 000007
【０１２０】
表２に示すように、実施例１〜５の生理用ナプキンは、比較例１に生理用ナプキンに比べ、体液の吸収量が高いと共に、着用中に経血の赤みが周辺に拡散し難いことが分かった。そのため、実施例１〜５の生理用ナプキンを用いれば、着用時における経血漏れを想起し難くなることを期待できる。
【符号の説明】
【０１２１】
１  生理用ナプキン（吸収性物品）
２  表面シート
３  裏面シート
４  吸収体
４１  吸収性コア
４２  コアラップシート
４３  溝部
４３Ｇ  外周溝部
４３Ｘ  縦溝部
４３Ｙ  横溝部
４４  小吸収部
４５  偏在化部
４５Ｂ  排泄部偏在化部
４５ＢＣ  中央偏在化部
４５ＢＳ  側方偏在化部
４５Ｃ  中央部に後方偏在化部
４６  周辺領域
８  血球凝集剤
Ａ  前方部
Ｂ  排泄部対向部
Ｃ  後方部
ＢＴ  ブロック領域
【図１】
2017217078.tif 000008
【図２】
2017217078.tif 000009
【図３】
2017217078.tif 000010
【図４】
2017217078.tif 000011
【図５】
2017217078.tif 000012
【図６】
2017217078.tif 000013
【図７】
2017217078.tif 000014
【図８】
2017217078.tif 000015